(57)【要約】【課題】    バイオセンサなどのセンサチップであって、試料中の生体成分がセンサチップ表面に非特異的に吸着することを効率的に防止することができるセンサチップおよびその製造方法を提供する。【解決手段】  表面にシラノール基を有するガラス基板３と、このガラス基板３の表面の一部に形成され金を材料として含む金電極５を備えたバイオセンサ用のセンサチップ１であって、金電極５の表面には少なくともホスホリルコリン類似基，チオール基，および活性エステル基を分子内に含有する重合体（Ａ）が吸着しており、ガラス基板３の表面には少なくともホスホリルコリン類似基および有機ケイ素基を分子内に含有する重合体（Ｂ）が結合している。また、このセンサチップは、センサチップ１の表面を共重合体（Ｂ）で表面処理する工程と、センサチップ１の表面を洗浄して金電極５の表面から共重合体（Ｂ）を除去する工程と、センサチップ１の表面を共重合体（Ａ）で表面処理する工程により製造される。【選択図】  図２
2006322717.tif 000002
【特許請求の範囲】
【請求項１】
表面にシラノール基を有するシラノール基含有基材と、該シラノール基含有材の表面の一部に形成され金を材料として含む金含有基材を備えたバイオセンサ用のセンサチップであって、
前記金含有基材の表面には、少なくともホスホリルコリン類似基，チオール基，および活性エステル基を分子内に含有する共重合体（Ａ）が吸着しており、
前記シラノール基含有基材の表面には、少なくともホスホリルコリン類似基および有機ケイ素基を分子内に含有する共重合体（Ｂ）が結合していることを特徴とするセンサチップ。
【請求項２】
前記共重合体（Ａ）が、下記一般式（１）
【化１】
2006322717.tif 000017
（式中、Ｒ1は炭素数２〜１０の２価の炭化水素基を示し、Ｒ2は炭素数１〜４の２価の炭化水素基を示し、Ｒ3，Ｒ４及びＲ５は同一あるいは異なってもよく水素原子あるいは炭素数１〜６の炭化水素基を示し、Ｒ６は水素またはメチル基を示し、Ｒ７は炭素数２〜１０の２価の炭化水素基を示し、Ｙはｐ−ニトロフェニル基またはＮ−ヒドロキシスクシンイミドを示し、Ｒ８は水素またはメチル基を示し、Ｒ９は炭素数２〜１０の２価の炭化水素基を示し、Ｒ１０は炭素数１〜４の２価の炭化水素基を示し、Ｒ１１は水素またはメチル基であり、
ｌ，ｍ，ｎは全構成単位中の各構成単位の割合を示し、ｌは０．７０から０．８７，ｍは０．０３から０．２０，ｎは０．１０から０．２７の範囲であり、ゲルパーミエーションクロマトグラフにより標準ポリエチレングリコールを用いて換算した重量平均分子量が１０，０００から１，０００，０００の範囲である。）
で示される共重合体（Ａ）であることを特徴とする請求項１記載のセンサチップ。
【請求項３】
前記共重合体が、下記一般式（２）
【化２】
2006322717.tif 000018
（式中、ｌ，ｍ，ｎは全構成単位中の各構成単位の割合を示し、ｌは０．７０から０．８７，ｍは０．０３から０．２０，ｎは０．１０から０．２７の範囲であり、ゲルパーミエーションクロマトグラフにより標準ポリエチレングリコールを用いて換算した重量平均分子量が１０，０００から１，０００，０００の範囲である。）
で示される共重合体であることを特徴とする請求項２記載のセンサチップ。
【請求項４】
前記重合体（Ｂ）が、下記一般式（３）
【化３】
2006322717.tif 000019
（式中、Ｒ１２は炭素数２〜１０の２価の炭化水素基を示し、Ｒ１３は炭素数２〜４の２価の炭化水素基を示し、Ｒ１４，Ｒ１５及びＲ１６は同一あるいは異なってもよく水素原子あるいは炭素数１〜６の炭化水素基を示し、Ｒ１７は水素またはメチル基であり、Ｒ１８は炭素数１〜６の２価の炭化水素基を示し、Ｒ１９、Ｒ２０、Ｒ２１は同一あるいは異なってもよく炭素数１〜３のオキシアルキレン基であり、このうち１または２つはメチル基であってもよく、Ｒ２２は水素またはメチル基であり、ｐとｑは各構成単位の割合を示し、ｐは０．７５から０．９９、ｑは０．０１から０．２５の範囲であり、ゲルパーミエーションクロマトグラフにより標準ポリエチレングリコールを用いて換算した重量平均分子量が１０，０００から１，０００，０００の範囲である。）
で示される共重合体であることを特徴とする請求項１記載のセンサチップ。
【請求項５】
前記共重合体が、下記一般式（４）
【化４】
2006322717.tif 000020
（式中、ｐとｑは各構成単位の割合を示し、ｐは０．７５から０．９９、ｑは０．０１から０．２５の範囲であり、ゲルパーミエーションクロマトグラフにより標準ポリエチレングリコールを用いて換算した重量平均分子量が１０，０００から１，０００，０００の範囲である。）
で示される共重合体であることを特徴とする請求項４記載のセンサチップ。
【請求項６】
前記共重合体（Ａ）には、前記活性エステル基とアミノ基との間に形成されるアミド結合により、アミノ基を有する生体分子が結合していることを特徴とする請求項１記載のセンサチップ。
【請求項７】
表面にシラノール基を有するシラノール基含有基材と、該シラノール基含有基材の表面の一部に形成され金を材料として含む金含有基材を備えたバイオセンサ用のセンサチップの製造方法であって、
前記シラノール基含有基材および前記金含有基材を含むセンサチップの表面を少なくともホスホリルコリン類似基および有機ケイ素基を分子内に含有する共重合体（Ｂ）で表面処理することにより、前記シラノール基含有基材の表面に前記共重合体（Ｂ）を結合させる工程と、
前記センサチップの表面を洗浄して前記金含有基材の表面から前記共重合体（Ｂ）を除去する工程と、
前記センサチップの表面を少なくともホスホリルコリン類似基，チオール基，および活性エステル基と、を分子内に含有する共重合体（Ａ）で表面処理することにより、前記金含有基材の表面に前記共重合体（Ａ）を吸着させる工程と、
を含むことを特徴とするセンサチップの製造方法。
【請求項８】
前記共重合体（Ａ）の活性エステル基と生体分子のアミノ基を反応させる工程を更に備えることを特徴とする請求項７記載のセンサチップの製造方法。
【発明の詳細な説明】
【技術分野】
【０００１】
本発明は、共重合体および該共重合体の製造方法に係り、特に、化学工学，生命工学，環境，医療などの分野に広く使用される酵素センサ，免疫センサ，表面プラズモン共鳴バイオセンサ，水晶振動子マイクロバランスバイオセンサ，ＤＮＡチップ、分子プローブ、金コロイドなどのバイオセンサの検出素子として好適に使用されるセンサチップおよびその製造方法に関する。
【背景技術】
【０００２】
血液などの生体成分，工場からの排水，食品などに含まれる特定の物質を、生物が有する高い物質認識能力を利用して特異的に検出・測定するセンサが各種研究・開発されている。このようなセンサは、生体分子であるタンパク質やＤＮＡなどがセンサチップに固定化されており、この生体分子と測定対象物質との反応や相互作用を電気化学的あるいは光学的手法で観測することで、測定対象物質を検出したり濃度を測定したりすることが可能となる。
【０００３】
このようなセンサの一種にバイオセンサがある。バイオセンサは、生体分子が固定化されたセンサチップをセンサ素子として備えており、この生体分子と測定対象物質との特異的な反応や相互作用を利用して、測定対象物質を高精度かつ高感度に検出したり、測定対象物質の濃度を測定したりすることが可能となる。
【０００４】
具体的なバイオセンサとしては、例えば食品や血清などの試料中の果糖（フルクトース）濃度を測定する果糖濃度センサが挙げられる（例えば、特許文献１）。この果糖濃度センサは、センサ素子であるセンサチップを構成する作用電極の表面に、フルクトース・デヒドロゲナーゼ（ＦＤＨ）が固定化されており、メディエータとしてコバルト・フェナトロリン錯体を備えている。
【０００５】
フルクトースの測定は、この果糖濃度センサの作用電極を測定バイアル中の試料に浸漬することにより行われる。作用電極の表面に固定化されたＦＤＨ（酸化型）と試料中のフルクトースが酸化還元反応を起こして、酸化型のＦＤＨから還元型のＦＤＨに変換される。この還元型のＦＤＨは更に酸化型のコバルト・フェナントロリン錯体と反応して、還元型のコバルト・フェナントロリン錯体が生じる。この還元型のコバルト・フェナントロリン錯体が作用電極の表面で酸化されることで、電極に電流が流れる。従って、この電流値を測定することで、試料中のフルクトース濃度を定量的に測定することが可能となっている。
【０００６】
このように、バイオセンサは、測定対象物質と特異的に相互作用する生体分子（上記の例では、ＦＤＨ）を利用しているため、測定対象物質以外の他の物質による測定への影響が少なく、高い感度で目的とする物質を測定することが可能となっている。
【０００７】
ところで、この果糖濃度センサは、金を材料とした金電極で作用電極が構成されており、ＦＤＨの固定化にはチオール化合物が用いられている。金電極とチオール化合物のチオール基の間で形成される金‐システアミン結合を介して、金電極表面にＦＤＨが固定化されている。このような金‐システアミン結合を介してＦＤＨが電極表面に固定化されているため、金電極の表面に緻密な単分子層を比較的簡便に作製することが可能となっている。
【０００８】
しかしながら、上記のような従来のセンサでは、生体分子が電極表面に単に固定化されているに過ぎないため、試料中の生体成分が電極への非特異的に吸着しやすいという不都合があった。ここで非特異的吸着とは、試料中の生体成分が電極の表面と相互作用を起こして吸着する現象である。このような非特異的吸着により電極表面に生体成分が吸着すると、電極表面に固定化された生体分子と測定対象物質との電極表面近傍での特異的な反応や相互作用が阻害されたり、電極表面でのメディエータの酸化還元反応が阻害されたりといった現象が発生する。この結果、測定時間の経過に伴って測定値が減衰したり、測定値にノイズが多くなったりして、測定対象物質を正確に測定することが困難となるという不都合があった。
【０００９】
また、センサチップは、一般にガラスなどの基材の表面の一部に金属電極が形成された構造を有しているが、試料中の生体成分はこのガラス基材の表面にも非特異的に吸着しやすい。
このように、試料中の測定対象物質がガラス基板表面に吸着した場合、電極表面で検出される測定対象物質の量が減少するため、見かけ上の測定値が減少して測定対象物質の測定値が不正確となるという不都合があった。
【００１０】
更に、非特異的吸着により電極表面に生体成分が吸着するため、１度測定に使用したセンサチップを再度利用する場合には、前回の測定で吸着した生体成分の汚染により試料中の測定対象物質を正確に測定することが困難となる。
このため、電極表面を洗浄するなどの処理が必要となり、測定に手間がかかるといった不都合があった。また、洗浄により固定化生体成分が脱離してセンサ感度が低下するといった不都合もあった。
一方で、測定のたびに新規のセンサチップを使用する場合には、測定にかかるコストが高くなる。
【００１１】
従って、かねてから、ガラスなどの基材および金を含有する基材の両基材の表面への生体成分の非特異的吸着を効率的に防止することが可能なセンサチップの開発が望まれていた。
【００１２】
ところで、本発明の発明者らは、先にホスホリルコリン類似基を有する単量体を構成単位とした重合体を創出している（例えば、特許文献２）。このような重合体は、ホスホリルコリン類似基を分子内に備えている。ホスホリルコリン類似基は、細胞膜の構成成分であるリン脂質が有するホスホリルコリン基と類似する官能基であり、このような官能基を分子内に有する重合体は、細胞膜と同様にタンパク質や血球といった生体成分との相互作用が極めて弱く、これらの生体成分の吸着や変性を抑制する性質を有する。
【００１３】
更に、このホスホリルコリン類似基を有する単量体と共重合する他の単量体の性質により、得られる共重合体はさまざまな特性を有することが知られている。
そして、このような重合体は医療用コーティング材料や化粧品材料、あるいはコンタクトレンズの素材等として、幅広い分野において使用されている。
【００１４】
【特許文献１】特開２００３−２２７８１１号公報
【特許文献２】特許第２８７０７２７号公報
【発明の開示】
【発明が解決しようとする課題】
【００１５】
しかしながら、ホスホリルコリン類似基を有する重合体であって、センサチップの金属基材に生体分子を固定化可能な特性を備えるとともに、基材表面への生体成分の非特異的吸着を効率的に防止することが可能な性質を有するものについては、未だに開発されていなかった。
【００１６】
本発明は、上記事情に鑑みてなされたものであって、その目的は、酵素センサ，免疫センサ，表面プラズモン共鳴バイオセンサ，水晶振動子マイクロバランスバイオセンサといった各種バイオセンサに好適に使用されるセンサチップであって、バイオセンサなどのセンサチップであって、試料中の生体成分がセンサチップ表面に非特異的に吸着することを効率的に防止可能なセンサチップおよびその製造方法を提供することにある。
【課題を解決するための手段】
【００１７】
すなわち、上記課題は、請求項１のセンサチップによれば、表面にシラノール基を有するシラノール基含有基材と、該シラノール基含有材の表面の一部に形成され金を材料として含む金含有基材を備えたバイオセンサ用のセンサチップであって、前記金含有基材の表面には、少なくともホスホリルコリン類似基，チオール基，および活性エステル基を分子内に含有する共重合体（Ａ）が吸着しており、前記シラノール基含有基材の表面には、少なくともホスホリルコリン類似基および有機ケイ素基を分子内に含有する共重合体（Ｂ）が結合していること、により解決される。
【００１８】
この場合、請求項２のセンサチップのように、前記共重合体（Ａ）が、下記一般式（１）
【化５】
2006322717.tif 000003
（式中、Ｒ1は炭素数２〜１０の２価の炭化水素基を示し、Ｒ2は炭素数１〜４の２価の炭化水素基を示し、Ｒ3，Ｒ４及びＲ５は同一あるいは異なってもよく水素原子あるいは炭素数１〜６の炭化水素基を示し、Ｒ６は水素またはメチル基を示し、Ｒ７は炭素数２〜１０の２価の炭化水素基を示し、Ｙはｐ−ニトロフェニル基またはＮ−ヒドロキシスクシンイミドを示し、Ｒ８は水素またはメチル基を示し、Ｒ９は炭素数２〜１０の２価の炭化水素基を示し、Ｒ１０は炭素数１〜４の２価の炭化水素基を示し、Ｒ１１は水素またはメチル基であり、
ｌ，ｍ，ｎは全構成単位中の各構成単位の割合を示し、ｌは０．７０から０．８７，ｍは０．０３から０．２０，ｎは０．１０から０．２７の範囲であり、ゲルパーミエーションクロマトグラフにより標準ポリエチレングリコールを用いて換算した重量平均分子量が１０，０００から１，０００，０００の範囲である。）で示される共重合体（Ａ）であることが好ましい。
【００１９】
また、請求項３のように、前記共重合体が、下記一般式（２）
【化６】
2006322717.tif 000004
（式中、ｌ，ｍ，ｎは全構成単位中の各構成単位の割合を示し、ｌは０．７０から０．８７，ｍは０．０３から０．２０，ｎは０．１０から０．２７の範囲であり、ゲルパーミエーションクロマトグラフにより標準ポリエチレングリコールを用いて換算した重量平均分子量が１０，０００から１，０００，０００の範囲である。）で示される共重合体であると好適である。
【００２０】
また、請求項４のように、前記重合体（Ｂ）が、下記一般式（３）
【化７】
2006322717.tif 000005
（式中、Ｒ１２は炭素数２〜１０の２価の炭化水素基を示し、Ｒ１３は炭素数２〜４の２価の炭化水素基を示し、Ｒ１４，Ｒ１５及びＲ１６は同一あるいは異なってもよく水素原子あるいは炭素数１〜６の炭化水素基を示し、Ｒ１７は水素またはメチル基であり、Ｒ１８は炭素数１〜６の２価の炭化水素基を示し、Ｒ１９、Ｒ２０、Ｒ２１は同一あるいは異なってもよく炭素数１〜３のオキシアルキレン基であり、このうち１または２つはメチル基であってもよく、Ｒ２２は水素またはメチル基であり、ｐとｑは各構成単位の割合を示し、ｐは０．７５から０．９９、ｑは０．０１から０．２５の範囲であり、ゲルパーミエーションクロマトグラフにより標準ポリエチレングリコールを用いて換算した重量平均分子量が１０，０００から１，０００，０００の範囲である。）で示される共重合体であることが好ましい。
【００２１】
この場合、請求項５のように、前記共重合体が、下記一般式（４）
【化８】
2006322717.tif 000006
（式中、ｐとｑは各構成単位の割合を示し、ｐは０．７５から０．９９、ｑは０．０１から０．２５の範囲であり、ゲルパーミエーションクロマトグラフにより標準ポリエチレングリコールを用いて換算した重量平均分子量が１０，０００から１，０００，０００の範囲である。）で示される共重合体であることが好ましい。
【００２２】
また、請求項６のように、請求項１のセンサチップの要件に加えて、前記共重合体（Ａ）には、前記活性エステル基とアミノ基との間に形成されるアミド結合により、アミノ基を有する生体分子が結合していることが好ましい。
【００２３】
また、上記課題は、請求項７のセンサチップの製造方法によれば、表面にシラノール基を有するシラノール基含有基材と、該シラノール基含有基材の表面の一部に形成され金を材料として含む金含有基材を備えたバイオセンサ用のセンサチップの製造方法であって、前記シラノール基含有基材および前記金含有基材を含むセンサチップの表面を少なくともホスホリルコリン類似基および有機ケイ素基を分子内に含有する共重合体（Ｂ）で表面処理することにより、前記シラノール基含有基材の表面に前記共重合体（Ｂ）を結合させる工程と、前記センサチップの表面を洗浄して前記金含有基材の表面から前記共重合体（Ｂ）を除去する工程と、前記センサチップの表面を少なくともホスホリルコリン類似基，チオール基，および活性エステル基と、を分子内に含有する共重合体（Ａ）で表面処理することにより、前記金含有基材の表面に前記共重合体（Ａ）を吸着させる工程と、を含むことにより解決される。
【００２４】
この場合、請求項８のように、請求項７の工程に加えて、前記共重合体（Ａ）の活性エステル基と生体分子のアミノ基を反応させる工程を更に備えることが好ましい。
【発明の効果】
【００２５】
本発明のセンサチップによれば、金含有基材の表面に任意の生体分子を固定化できるとともに、試料中の生体成分がセンサチップ表面へ非特異的に吸着することを効率的に防止することが可能となる。このため、電極表面などへ生体成分が非特異的に吸着することによる測定値の減衰といった現象を効率的に防止することができる。従って、測定対象物質を正確に検出したり、測定対象物質の濃度を正確に測定したりすることが可能となる。
【００２６】
また、試料中の生体成分がセンサチップの表面に吸着しにくいため、１度使用したセンサチップの再利用が容易であり、測定のたびに新規のセンサチップを使用する必要を低減することが可能となる。従って、測定にかかるコストを低減することが可能となる。
【００２７】
更に、本発明の製造方法によれば、共重合体（Ａ）および共重合体（Ｂ）を用いて順次センサチップの表面処理を行うことにより、このようなセンサチップを簡単に製造することができる。
【発明を実施するための最良の形態】
【００２８】
以下に、本発明のセンサチップについて説明する。なお、以下に説明する材料，器具，条件などは本発明を限定するものではなく、本発明の趣旨に沿って各種改変することができることは勿論である。
本発明のセンサチップは、表面にシラノール基を有するシラノール基含有基材と、該シラノール基含有材の表面の一部に形成され金を材料として含む金含有基材を備えたバイオセンサ用のセンサチップである。
【００２９】
まず、本発明のセンサチップの金含有基材の表面に適用される共重合体（Ａ）について説明する。
本発明で使用される共重合体（Ａ）は、下記一般式（１）
【化９】
2006322717.tif 000007
（式中、Ｒ1は炭素数２〜１０の２価の炭化水素基を示し、Ｒ2は炭素数１〜４の２価の炭化水素基を示し、Ｒ3，Ｒ４及びＲ５は同一あるいは異なってもよく水素原子あるいは炭素数１〜６の炭化水素基を示し、Ｒ６は水素またはメチル基を示し、Ｒ７は炭素数２〜１０の２価の炭化水素基を示し、Ｙはｐ−ニトロフェニル基またはＮ−ヒドロキシスクシンイミドを示し、Ｒ８は水素またはメチル基を示し、Ｒ９は炭素数２〜１０の２価の炭化水素基を示し、Ｒ１０は炭素数１〜４の２価の炭化水素基を示し、Ｒ１１は水素またはメチル基であり、
ｌ，ｍ，ｎは全構成単位中の各構成単位の割合を示し、ｌは０．７０から０．８７，ｍは０．０３から０．２０，ｎは０．１０から０．２７の範囲であり、ゲルパーミエーションクロマトグラフにより標準ポリエチレングリコールを用いて換算した重量平均分子量が１０，０００から１，０００，０００の範囲である。）で示される共重合体である。
【００３０】
本発明で使用される共重合体（Ａ）は、分子内にチオール基を有している。このチオール基は、金との間で非共有結合性の金‐チオール結合を形成する。この金‐チオール結合により、共重合体（Ａ）は金基材の表面に吸着して、自己組織化した安定な表面層を形成する。
【００３１】
また、共重合体（Ａ）は活性エステル基を分子内に有している。共重合体（Ａ）の活性エステル基は、タンパク質やＤＮＡといった生体分子のアミノ基と反応して、ウレタン結合を形成する。詳細には、タンパク質のＮ末端側のアミノ基や、リシン，アルギニンといった塩基性アミノ酸の側鎖のアミノ基や、ＤＮＡの５'末端をアミノ基で修飾したアミノ修飾ＤＮＡ断片のアミノ基などとウレタン結合を形成する。
このように、本発明の共重合体（Ａ）は、チオール基および活性エステル基を分子内に備えているため、金基材の表面に適用した場合には、金基材の表面にタンパク質などの生体分子を固定化することが可能となる。
【００３２】
更に、本発明の共重合体（Ａ）はホスホリルコリン類似基を分子内に有している。このホスホリルコリン類似基は、生体膜の構成成分の１つであるリン脂質極性基（ホスホリルコリン基）と類似した構造をしているため、優れた生体適合性を示し、生体成分との相互作用が極めて小さい。
すなわち、このようなホスホリルコリン類似基を側鎖に有する重合体で表面処理された金表面は、生体膜表面と同様に表面にホスホリルコリン類似基が配向している。このためタンパク質やＤＮＡなどの生体分子との相互作用が極めて弱く、これらの有機物が金表面に吸着することを抑制すると考えられる。
【００３３】
また、ホスホリルコリン類似基は、リン酸基のマイナス電荷とコリン類似基のプラス電荷が分子内で打ち消しあうため、電気的に中性な官能基として挙動する。従って、生体内の特定のイオンなどと相互作用を起こしにくく、これらのイオンが静電的に結合することが防止されると考えられる。
【００３４】
このように、本発明の共重合体（Ａ）は、分子内にホスホリルコリン類似基を有しているため、タンパク質やＤＮＡなどの生体成分と相互作用が弱い。従って、金基材の表面に適用した場合には、金基材の表面にタンパク質などの生体分子を固定化するとともに、金基材の表面に生体成分が吸着することを防止することが可能となる。
【００３５】
上記共重合体（Ａ）は、分子内にホスホリルコリン類似基を有するホスホリルコリン類似基含有単量体（ａ１）と、分子内に活性エステル基を有する活性エステル基含有単量体（ａ２）と、分子内にチオール基を有するチオール基含有単量体（ａ３）と、を構成単位とする共重合体であることが好ましい。
【００３６】
上記共重合体（Ａ）の構成単位の一つであるホスホリルコリン類似基含有単量体（ａ１）としては、細胞膜の構成成分であるリン脂質が有するホスホリルコリン基と類似した性質を有するホスホリルコリン類似基を側鎖として備え、且つ、分子内に重合性の（メタ）アクリロイル基を有する単量体が挙げられる。
【００３７】
具体的には、下記一般式（５）で示される化合物が好適に使用される。
【化１０】
2006322717.tif 000008
（式中、Ｒ1は炭素数２〜１０の２価の炭化水素基を示し、Ｒ2は炭素数１〜４の２価の炭化水素基を示し、Ｒ3，Ｒ４及びＲ５は同一あるいは異なってもよく水素原子あるいは炭素数１〜６の炭化水素基を示し、Ｒ６は水素またはメチル基である。）
【００３８】
このような化合物としては、例えば、２−（メタ）アクリロイルオキシエチル−２−（トリメチルアンモニオ）エチルホスフェート、３−（メタ）アクリロイルオキシプロピル−２−（トリエチルアンモニオ）エチルホスフェート、４−（メタ）アクリロイルオキシブチル−２−（トリエチルアンモニオ）エチルホスフェート、５−（メタ）アクリロイルオキシペンチル−２−（トリエチルアンモニオ）エチルホスフェート、６−（メタ）アクリロイルオキシヘキシル−２−（トリエチルアンモニオ）エチルホスフェート、２−（メタ）アクリロイルオキシエチル−２−（トリエチルアンモニオ）エチルホスフェート、２−（メタ）アクリロイルオキシエチル−２−（トリプロピルアンモニオ）エチルホスフェート、２−（メタ）アクリロイルオキシエチル−２−（トリブチルアンモニオ）エチルホスフェート、２−（メタ）アクリロイルオキシプロピル−２−（トリメチルアンモニオ）エチルホスフェート、２−（メタ）アクリロイルオキシブチル−２−（トリメチルアンモニオ）エチルホスフェート、２−（メタ）アクリロイルオキシペンチル−２−（トリメチルアンモニオ）エチルホスフェート、２−（メタ）アクリロイルオキシヘキシル−２−（トリメチルアンモニオ）エチルホスフェート等が挙げられる。ここで、「（メタ）アクリロイル」とは、メタクリルおよび／またはアクリルを意味する、以下同じ意味で使用する。
なお、上記化合物は、使用に際して単独若しくは混合物として用いることができる。
このうち、入手が特に容易などの理由から、２−（メタクリロイルオキシ）エチル−２−（トリメチルアンモニオ）エチルホスフェート｛＝２−メタクリロイルオキシエチルホスホリルコリンともいう（以下、ＭＰＣ）｝が好適である。
【００３９】
また、上記共重合体（Ａ）は、活性エステル基含有単量体（ａ２）を構成単位として更に備えている。活性エステル基含有単量体（ａ２）としては、タンパク質やＤＮＡなどのアミノ基とウレタン結合を形成する活性エステル基を有し、且つ、分子内に重合性の（メタ）アクリロイル基を有する単量体が挙げられる。
【００４０】
具体的には、下記一般式（６）で示される化合物が好適に使用される。
【化１１】
2006322717.tif 000009
（式中、Ｒ７は炭素数２〜１０の２価の炭化水素基を示し、Ｙはｐ−ニトロフェニル基またはＮ−ヒドロキシスクシンイミドを示し、Ｒ８は水素またはメチル基である。）
【００４１】
このような化合物としては、例えば、２−（メタ）アクリロイルオキシエチル−ｐ−ニトロ安息香酸エステル、３−（メタ）アクリロイルオキシプロピル−ｐ−ニトロ安息香酸エステル、４−（メタ）アクリロイルオキシブチル−ｐ−ニトロ安息香酸エステル、５−（メタ）アクリロイルオキシペンチル−ｐ−ニトロ安息香酸エステル、６−（メタ）アクリロイルオキシヘキシル−ｐ−ニトロ安息香酸エステル、２−（メタ）アクリロイルオキシエチル−Ｎ−ヒドロキシスクシンイミドエステル、３−（メタ）アクリロイルオキシプロピル−Ｎ−ヒドロキシスクシンイミドエステル、４−（メタ）アクリロイルオキシブチル−Ｎ−ヒドロキシスクシンイミドエステル、５−（メタ）アクリロイルオキシペンチル−Ｎ−ヒドロキシスクシンイミドエステル、６−（メタ）アクリロイルオキシヘキシル−Ｎ−ヒドロキシスクシンイミドエステル等が挙げられる。
なお、上記化合物は、使用に際して単独若しくは混合物として用いることができる。
このうち、入手が特に容易などの理由から、２−（メタ）アクリロイルオキシエチル−ｐ−ニトロ安息香酸エステル（以下、ＭＮＢ）が好適である。
【００４２】
更に、上記共重合体（Ａ）は、チオール基含有単量体（ａ３）を構成単位として更に備えている。チオール基含有単量体（ａ３）としては、金の表面に吸着する性質を有するチオール基を有し、且つ、分子内に重合性の（メタ）アクリロイル基を有する単量体が挙げられる。
【００４３】
具体的には、下記一般式（７）で示される化合物が好適に使用される。
【化１２】
2006322717.tif 000010
（式中、Ｒ９は炭素数２〜１０の２価の炭化水素基を示し、Ｒ１０は炭素数１〜４の２価の炭化水素基を示し、Ｒ１１は水素またはメチル基である。）
【００４４】
このような化合物としては、例えば、２−[（２−メルカプトエチル）カルボニルオキシ]エチル（メタ）アクリレート、２−[（３−メルカプトプロピル）アミノカルボニルオキシ]エチル（メタ）アクリレート、２−[（４−メルカプトブチル）カルボニルオキシエチル]（メタ）アクリレート、３−[（２−メルカプトエチル）カルボニルオキシ]プロピル（メタ）アクリレート、３−[（３−メルカプトプロピル）カルボニルオキシ]プロピル（メタ）アクリレート、３−[（４−メルカプトブチル）カルボニルオキシ]プロピル（メタ）アクリレート、４−[（２−メルカプトエチル）カルボニルオキシ]ブチル（メタ）アクリレート、４−[（３−メルカプトプロピル）カルボニルオキシ]ブチル（メタ）アクリレート、４−[（２−メルカプトブチル）カルボニルオキシ]ブチル（メタ）アクリレート、５−[（２−メルカプトエチル）カルボニルオキシ]ペンチル（メタ）アクリレート、５−[（３−メルカプトプロピル）カルボニルオキシ]ペンチル（メタ）アクリレート、５−[（４−メルカプトブチル）カルボニルオキシ]ペンチル（メタ）アクリレート、６−[（２−メルカプトエチル）カルボニルオキシ]ヘキシル（メタ）アクリレート、６−[（２−メルカプトプロピル）カルボニルオキシ]ヘキシル（メタ）アクリレート、６−[（３−メルカプトブチル）カルボニルオキシ]ヘキシル（メタ）アクリレート等が挙げられる。
なお、上記化合物は、使用に際して単独若しくは混合物として用いることができる。
【００４５】
このうち、入手が特に容易などの理由から、２−[（２−メルカプトエチル）カルボニルオキシ]エチル（メタ）アクリレート（２−ＭＥＥ）が好適である。
【００４６】
上記した各単量体（ａ１）乃至（ａ３）は、いずれも（メタ）アクリロイル基を分子内に有している。このため、他の（メタ）アクリロイル基との重合体の形成が容易であり、重合開始剤の濃度や反応時間といった条件を調整することで、所望の重量分子量を有する重合体を比較的容易に合成することができる。
【００４７】
共重合体（Ａ）としては、原料の入手容易性などの理由により、特に、ホスホリルコリン類似基含有単量体（ａ１）としてＭＰＣ、活性エステル基含有単量体（ａ２）としてＭＮＢ、チオール基含有単量体（ａ３）として２−ＭＥＥの組み合わせにより合成される共重合体が好ましい。具体的には、下記一般式（２）
【化１３】
2006322717.tif 000011
（式中、ｌ，ｍ，ｎは全構成単位中の各構成単位の割合を示し、ｌは０．７０から０．８７，ｍは０．０３から０．２０，ｎは０．１０から０．２７の範囲であり、ゲルパーミエーションクロマトグラフにより標準ポリエチレングリコールを用いて換算した重量平均分子量が１０，０００から１，０００，０００の範囲である。）で示される共重合体が好ましい。
【００４８】
本発明の共重合体（Ａ）は、上記一般式（１）や一般式（２）に示される構造単位を分子内に有する共重合体であればよく、従って三元共重合体に限定されない。すなわち、上記単量体（ａ１）乃至単量体（ａ３）の他に、他の単量体を構成単位として備える四元以上の共重合体であってもよい。他の単量体としては、上記単量体（ａ１）乃至単量体（ａ３）と同様に、（メタ）アクリロイル基を有する単量体であることが好ましい。
例えば、他の単量体として疎水性側鎖を有する単量体を選択した場合、金基材の表面に形成される表面層は分子内や分子間で疎水性側鎖どうしが疎水性相互作用により密に凝集したものとなる。従って、金基材の表面への生体分子の接触頻度が更に低下するため、非特異的吸着をより効率的に防止することが可能となる。
【００４９】
本発明の共重合体（Ａ）において、共重合体の全構成単位中のホスホリルコリン類似基含有単量体（ａ１）の含有割合は、モル分率（すなわち、ｌ／ｌ＋ｍ＋ｎ）で０．７０〜０．８７であればよく、特に０．７２〜０．８５の範囲が好ましい。ホスホリルコリン類似基含有単量体（ａ１）のモル分率が０．７０以下では、共重合体の溶解性の点より好ましくない。
一方、ホスホリルコリン類似基含有単量体のモル分率が０．８７以上では、ホスホリルコリン基が密であり、生体分子を結合して固定化する際に生体分子の接触を妨げるため好ましくない。
【００５０】
また、共重合体（Ａ）の全構成単位中の活性エステル基含有単量体（ａ２）の含有割合は、モル分率（すなわち、ｍ／ｌ＋ｍ＋ｎ）で０．０３〜０．２０であればよく、特に０．０５〜０．１８の範囲が好適である。活性エステル基含有単量体（ａ２）のモル分率が０．０３以下では、金基材の表面に固定化される生体分子の量が少なくなるため、センサチップのセンシング能力が低くなり好ましくない。
一方、活性エステル基含有単量体（ａ２）のモル分率が０．２０以上では、全体的な疎水性が高まるため、生体分子が共重合体（Ａ）に効率的に結合しにくくなり、生体分子の固定化量が多くなりにくいという理由により好ましくない。また、活性エステル基間の自然な架橋反応進行により共重合体が不溶となりやすいため好ましくない。
【００５１】
更に、共重合体（Ａ）の全構成単位中のチオール基含有単量体（ａ３）の含有割合は、モル分率（すなわち、ｎ／ｌ＋ｍ＋ｎ）で０．１０〜０．２７であればよく、特に０．１２〜０．２５の範囲が好適である。チオール基含有単量体（ａ３）のモル分率が０．１０以下では、金基材の表面に固定化される共重合体（Ａ）の量が少なくなるため、固定化される生体分子が金基材から脱落しやすくなり好ましくない。
一方、チオール基含有単量体（ａ３）のモル分率が０．２７以上では、チオール基間の酸化架橋反応が進行するため、共重合体が不要になりやすく好ましくない。
【００５２】
また、共重合体（Ａ）の重量平均分子量は、特に限定されないが、好ましくは、ゲルパーミエーションクロマトグラフにより標準ポリエチレングリコールを用いて換算した重量平均分子量が１０，０００〜１，０００，０００であればよい。より好ましくは１００，０００〜８００，０００である。重合体の重量平均分子量が１０，０００より少ないと、極性溶媒への溶解度が大きくなり、金基材の表面に吸着した共重合体（Ａ）が脱離しやすくなるため好ましくない。一方、重量平均分子量が１，０００，０００より多いと、極性溶媒への溶解性が低下しすぎることがあるため好ましくない。
【００５３】
本発明の共重合体（Ａ）の種類としては、ランダム共重合体，ブロック共重合体，グラフト共重合体など、公知の重合体のいずれであってもよい。各単量体の重合は、溶液重合，乳化重合，懸濁重合等の公知の方法を用いて行われる。この際、必要に応じて重合系を、窒素，アルゴン等の不活性ガスで置換して、あるいはこの不活性ガスの雰囲気下において重合を行われるとよい。
【００５４】
重合に際しては、公知のラジカル重合開始剤を用いることができる。ラジカル重合開始剤としては、例えば、２，２−アゾビス（２−アミジノプロピル）二塩酸塩、４，４−アゾビス（４−シアノ吉草酸）、２，２−アゾビス（２−（５−メチル−２−イミダゾリン−２−イル）プロパン）二塩酸塩、２，２−アゾビスイソブチルアミド二水和物、２，２−アゾビスイソブチロニトリル、過硫酸アンモニウム、過硫酸カリウム、過酸化ベンゾイル、ジイソプロピルペルオキシジカーボネート、ｔ−ブチルペルオキシ−２−エチルヘキサノエート、ｔ−ブチルペルオキシピバレート、ｔ−ブチルペルオキシジイソブチレート、過酸化ラウロイル、アゾビスイソブチロニトリル、２，２ −アゾビス（２，４−ジメチルバレロニトリル）、ｔ−ブチルペルオキシネオデカノエート等が挙げられる。特に、４，４−アゾビス（４−シアノ吉草酸）あるいは２，２−アゾビスイソブチロニトリルが好適である。
【００５５】
これらのラジカル重合開始剤は単独で用いても混合物で用いてもよい。また、重合開始剤には各種レドックス系の促進剤を用いても良い。重合開始剤の使用量は、単量体組成物１００重量部に対して０．０５〜３．０重量部が好ましい。反応温度は４０〜８０℃が好ましく、特に５０〜７０℃が好適である。
ラジカル重合開始剤の種類や濃度、反応時間や反応温度などを適便選択することにより、所望の重量平均分子量を有する共重合体（Ａ）を得ることが可能となる。
また、重合体の精製は、再沈殿法，透析法，精密濾過法，限外濾過法など一般的な精製方法により行うことができる。
【００５６】
本発明の共重合体（Ａ）を製造する方法としては、単量体（ａ１）乃至単量体（ａ３）の３種類の単量体を混合して重合反応を行わせる方法がある。具体的には、まず単量体（ａ１）乃至単量体（ａ３）をそれぞれ適当量秤量して溶媒に溶解させ、所定の重合開始剤の存在下で適当な温度，気圧条件の下で所定時間反応させることにより、本発明の共重合体（Ａ）を合成することが可能である。
【００５７】
しかしながら、このような方法では、共重合体合成のために異なる３種類の単量体を用意する必要があり、原料のコストが高くなる。
そこで、本発明では、まずホスホリルコリン類似基含有単量体（ａ１）と活性エステル基含有単量体（ａ２）からなる共重合体（以下、合成中間体という）を合成して、その後で、分子内にチオール基及びアミノ基を有する炭素数１〜４の化合物（以下、システアミン類という）を溶液に混合して、活性エステル基と反応させる。そして、この反応により、活性エステルのうちの一部をチオール基含有側鎖に変換する。
【００５８】
具体的には、まずホスホリルコリン類似基含有単量体（ａ１）と活性エステル基含有単量体（ａ２）を、上述した重合開始剤から選択される適当な重合開始剤の存在下、適当な温度条件で反応させて２種類に単量体から構成される合成中間体（下記反応式（Ｉ）の一般式（８）で示される共重合体）を合成する。
続いて、反応溶液中にシステアミン類（下記反応式（Ｉ）の一般式（９）で示される化合物）を適当量加えて、下記反応式（Ｉ）に示す反応工程を行う。この反応により、合成中間体を構成する活性エステル基含有ユニットの一部とシステアミン類のアミノ基が反応して、両者の間で安定な共有結合が形成される。その結果、ホスホリルコリン類似基，活性エステル基およびチオール基の３種類の官能基を分子内に含む共重合体（Ａ）（下記反応式（Ｉ）の一般式（１）で示される化合物）が生成するとともに、アルコール（下記反応式（Ｉ）の一般式（１０）で示される化合物）が生成する。
【化１４】
2006322717.tif 000012
（式中、ｌ，ｍ，ｎ，ｏは全構成単位中の各構成単位の割合を示し、ｌは０．７０から０．８７，ｍは０．０３から０．２０，ｎは０．１０から０．２７，ｏは０．１３から０．３０の範囲かつｏ＝ｍ＋ｎであり、ゲルパーミエーションクロマトグラフにより標準ポリエチレングリコールを用いて換算した重量平均分子量が１０，０００から１，０００，０００の範囲である。）
【００５９】
このような２段階の合成反応を採用することで、ホスホリルコリン類似基含有単量体（ａ１）および活性エステル基含有単量体（ａ２）という２種類の原料を単量体として、目的とする本発明の共重合体（Ａ）を合成することが可能となる。従って、共重合体（Ａ）を合成する際に要する原料のコストを低く抑えることができる。
また、合成中間体にシステアミン類を混合して反応させるという比較的簡単な反応により、合成中間体を目的とする共重合体（Ａ）に変換することができるため、共重合体（Ａ）の合成に要する手間が少なくすむ。
【００６０】
なお、上記システアミン類としては、アミノメタンチオール、２−アミノエタンチオール、３−アミノプロパンチオール、４−アミノブタンチオール等が挙げられる。このうち、入手容易性などの理由により、２−アミノエタンチオール（Ｈ２ＮＣ２Ｈ４ＳＨ、システアミンともいう）が好ましい。
【００６１】
上記共重合体（Ａ）を溶解する溶媒としては、水、各種緩衝溶液、メタノール、エタノール、イソプロパノール、Ｎ，Ｎ−ジメチルホルムアミド、ジメチルスルオキシド、アセトニトリル、ジオキサン、メチルエチルケトン、酢酸エチル、テトラヒドロフラン、シクロヘキサン、Ｎ，Ｎ−ジメチルアセトアミド、Ｎ−メチル−２−ピロリドンなどが挙げられる。また、２種類以上の溶媒を混合した混合溶媒を使用することも可能である。混合溶媒としては、上記溶媒のうち有機溶剤と水との混合物等が挙げられる。
このうち特に、溶解性の観点から、メタノール、エタノール、イソプロパノールといったアルコール類が好ましい。
【００６２】
共重合体（Ａ）は、前述したように金含有基材の表面に金‐チオール結合により吸着している。金含有基材としては金を含有する基材であればよく、純金や金合金などが挙げられる。金合金は、コバルト，ニッケル，鉄などの金属と金との合金である。金含有基材の形態としては、表面に共重合体（Ａ）を吸着できればどのような形態でもよく、例えば金メッキや金箔などが挙げられる。
【００６３】
共重合体（Ａ）を金含有基材へ吸着させる際に、事前に金含有基材の表面を研磨したり、洗浄したりするなどして有機物等を取り除いておくことが好ましい。
金含有基材の表面を研磨する方法としては、目の細かいサンドペーパーで研磨したり、アルミナ粉末やダイヤモンドペーストなどを不織布などに含ませて金含有基材の表面を擦ったりする方法により行われる。
金含有基材の表面を洗浄する方法としては、例えばＰｉｒａｎｈａ溶液（３０％硫酸と過酸化水素水を約３対１で混合した溶液）に５〜３０分間浸漬することで行うことが好ましい。更に、金含有基材を浸漬した溶液に超音波を印加しつつ洗浄を行うと、金含有基材の表面をより清浄に洗浄することが可能となる。洗浄後は、脱イオン水や純粋などで洗浄溶液を洗い流す。
【００６４】
共重合体（Ａ）の金含有基材への吸着は、共重合体（Ａ）を溶解した溶液を金含有基材の表面に塗布したり、金含有基材を溶液に浸漬したりするなどの方法により行われる。金含有基材の表面に接触した共重合体（Ａ）は、金とチオール基との間で形成される非共有結合性の金‐チオール結合により金の表面に自発的に吸着して、自己組織化した表面層を形成する。なお、金含有基材への共重合体（Ａ）の接触時間は、約５〜３０分程度で十分であるが、例えば２〜５時間行うことで、配向性の高い表面層を形成することが可能となる。
【００６５】
金含有基材へ共重合体（Ａ）を吸着させた後、水などの溶媒で金含有基材の表面を洗浄して遊離の共重合体（Ａ）を除去する。洗浄後は水などの溶媒中に浸漬した状態で保存することが可能である。また、必要に応じて金含有基材表面を乾燥させて保存することもできる。この場合、大気中で自然乾燥させたり、窒素ガスなどの不活性ガス雰囲気で乾燥させたりすることで行われる。
【００６６】
金含有基材へ共重合体（Ａ）を吸着させた後、所望の生体分子を固定化する工程が行われる。生体分子の種類は、後述するように検出・測定する対象となる目的物質に応じて選択する。例えば、グルコースを検出・測定するグルコースセンサの場合は、グルコースオキシダーゼである。その他、抗体やＤＮＡなどの所望の生体分子を、目的に応じて適宜選択して固定化することが可能である。
【００６７】
金含有基材への生体分子の固定化は、水やリン酸緩衝液などの溶液中で、共重合体（Ａ）を吸着させた金含有基材と生体分子を接触させることで行われる。反応温度としては、４〜４０℃が好ましく、特に４℃が好適である。この反応温度は、結合させる生体分子の特性に応じて適宜選択されるが、一般に、４℃以下では共重合体（Ａ）の活性化エステル基と生体分子のアミノ基との反応が起こりにくく、４０℃以上では、活性化エステル基の安定性から好ましくない。活性化エステルの安定性と反応性の観点から、反応温度は４℃程度が好ましい。
【００６８】
また、ｐＨの条件としては、ｐＨ７．０〜８．５が好ましく、特にｐＨ７．６〜７．８が好適である。ｐＨが７．０以下では活性化エステル基と生体分子のアミノ基との反応が進行しにくく、ｐＨが８．５以上では、活性化エステル基が自然に加水分解するため好ましくない。
【００６９】
続いて、本発明のセンサチップのシラノール基含有基材の表面に適用される共重合体（Ｂ）について説明する。
【００７０】
（共重合体（Ｂ））
本発明で使用する共重合体（Ｂ）は、下記一般式（３）
【化１５】
2006322717.tif 000013
（式中、Ｒ１２は炭素数２〜１０の２価の炭化水素基を示し、Ｒ１３は炭素数２〜４の２価の炭化水素基を示し、Ｒ１４，Ｒ１５及びＲ１６は同一あるいは異なってもよく水素原子あるいは炭素数１〜６の炭化水素基を示し、Ｒ１７は水素またはメチル基であり、Ｒ１８は炭素数１〜６の２価の炭化水素基を示し、Ｒ１９、Ｒ２０、Ｒ２１は同一あるいは異なってもよく炭素数１〜３のオキシアルキレン基であり、このうち１または２つはメチル基であってもよく、Ｒ２２は水素またはメチル基であり、ｐとｑは各構成単位の割合を示し、ｐは０．７５から０．９９、ｑは０．０１から０．２５の範囲であり、ゲルパーミエーションクロマトグラフにより標準ポリエチレングリコールを用いて換算した重量平均分子量が１０，０００から１，０００，０００の範囲である。）で示される共重合体である。
【００７１】
本発明で使用される共重合体（Ｂ）は、分子内に有機ケイ素基を有している。この有機ケイ素基は、シラノール基との間でシロキサン結合を形成する。このシロキサン結合により、共重合体（Ｂ）はシラノール基を有するシラノール基含有基材の表面に結合することができる。
【００７２】
また、共重合体（Ｂ）は、分子内にホスホリルコリン類似基を有している。このホスホリルコリン類似基は、上述したように生体膜の構成成分の１つであるリン脂質極性基（ホスホリルコリン基）と類似した構造をしているため、タンパク質やＤＮＡなどの生体分子との相互作用が極めて弱く、これらの有機物がシラノール基含有基材に吸着することを抑制する。
【００７３】
上記共重合体（Ｂ）は、分子内にホスホリルコリン類似基を有するホスホリルコリン類似基含有単量体（ｂ１）と、分子内に有機ケイ素基を有する有機ケイ素基含有単量体（ｂ２）を構成単位とする共重合体であることが好ましい。
【００７４】
上記共重合体（Ｂ）の構成単位の一つであるホスホリルコリン類似基含有単量体（ｂ１）は、細胞膜の構成成分であるリン脂質が有するホスホリルコリン基と類似した性質を有するホスホリルコリン類似基を側鎖として備え、且つ、分子内に重合性の（メタ）アクリロイル基を有する単量体である。
具体的には、下記一般式（１１）で示される化合物が好適に使用される。
【化１６】
2006322717.tif 000014
（式中、Ｒ１２は炭素数２〜１０の２価の炭化水素基を示し、Ｒ１３は炭素数２〜４の２価の炭化水素基を示し、Ｒ１４，Ｒ１５及びＲ１６は同一あるいは異なってもよく水素原子あるいは炭素数１〜６の炭化水素基を示し、Ｒ１７は水素またはメチル基である。）
【００７５】
このような化合物としては、例えば、２−（メタ）アクリロイルオキシエチル−２−（トリメチルアンモニオ）エチルホスフェート、３−（メタ）アクリロイルオキシプロピル−２−（トリエチルアンモニオ）エチルホスフェート、４−（メタ）アクリロイルオキシブチル−２−（トリエチルアンモニオ）エチルホスフェート、５−（メタ）アクリロイルオキシペンチル−２−（トリエチルアンモニオ）エチルホスフェート、６−（メタ）アクリロイルオキシヘキシル−２−（トリエチルアンモニオ）エチルホスフェート、２−（メタ）アクリロイルオキシエチル−２−（トリエチルアンモニオ）エチルホスフェート、２−（メタ）アクリロイルオキシエチル−２−（トリプロピルアンモニオ）エチルホスフェート、２−（メタ）アクリロイルオキシエチル−２−（トリブチルアンモニオ）エチルホスフェート、２−（メタ）アクリロイルオキシプロピル−２−（トリメチルアンモニオ）エチルホスフェート、２−（メタ）アクリロイルオキシブチル−２−（トリメチルアンモニオ）エチルホスフェート、２−（メタ）アクリロイルオキシペンチル−２−（トリメチルアンモニオ）エチルホスフェート、２−（メタ）アクリロイルオキシヘキシル−２−（トリメチルアンモニオ）エチルホスフェート等が挙げられる。ここで、「（メタ）アクリロイル」とは、メタクリルおよび／またはアクリルを意味する、以下同じ。
なお、上記化合物は、使用に際して単独若しくは混合物として用いることができる。
このうち、入手が特に容易などの理由から、２−（メタクリロイルオキシ）エチル−２−トリメチルアンモニオ）エチルホスフェート｛＝２−メタクリロイルオキシエチルホスホリルコリンともいう（以下、ＭＰＣ）｝が好適である。
【００７６】
また、上記共重合体（Ｂ）は、有機ケイ素基含有単量体（ｂ２）を構成単位として更に備えている。このような側鎖に有機ケイ素含有基反応性の官能基を有する単量体としては、シランカップリング剤が挙げられる。
【００７７】
シランカップリング剤は、一般式：Ｙ−（ＣＨ２）ｎＳｉＸ３（ｎ＝１〜６，Ｘはアルコキシ基やハロゲンなどの加水分解性の置換基、Ｙはビニル基，アクリロキシ基，メタクリロキシ基，エポキシ基，アミノ基などの反応性の置換基）で示される有機ケイ素化合物である。このようなシランカップリング剤をホスホリルコリン類似基含有単量体（ｂ１）の共重合の相手として選択すると、シランカップリング剤の反応性の置換基（すなわち、上記一般式のＹ）とホスホリルコリン類似基含有単量体の反応性の置換基が反応して共重合体を形成すると共に、生成する共重合体は側鎖に加水分解性の置換基（すなわち、上記一般式の（ＣＨ２）ｎＳｉＸ３）を有するものとなる。
【００７８】
このようなシランカップリング剤としては、下記一般式（１２）で示される化合物が挙げられる。
【化１７】
2006322717.tif 000015
（式中、Ｒ１８は炭素数１〜６の２価の炭化水素基を示し、Ｒ１９、Ｒ２０、Ｒ２１は同一あるいは異なってもよく炭素数１〜３のオキシアルキレン基であり、このうち１または２つはメチル基であってもよく、Ｒ２２は水素またはメチル基である。）
【００７９】
このような化合物としては、例えば、（メタ）アクリロキシメチルトリメトキシシラン、（メタ）アクリロキシメチルメチルジメトキシシラン、（メタ）アクリロキシメチルジメチルメトキシシラン、（メタ）アクリロキシメチルトリエトキシシラン、（メタ）アクリロキシメチルメチルジエトキシシラン、（メタ）アクリロキシメチルジエトキシシシラン、（メタ）アクリロキシメチルトリプロポキシシラン、（メタ）アクリロキシメチルメチルジプロポキシシラン、（メタ）アクリロキシメチルジプロポキシシラン、２−（メタ）アクリロキシエチルトリメトキシシラン、２−（メタ）アクリロキシエチルメチルジメトキシシラン、２−（メタ）アクリロキシエチルジメチルメトキシシラン、２−（メタ）アクリロキシエチルトリエトキシシラン、２−（メタ）アクリロキシエチルメチルジエトキシシラン、２−（メタ）アクリロキシエチルジエトキシシシラン、２−（メタ）アクリロキシエチルトリプロポキシシラン、２−（メタ）アクリロキシエチルメチルジプロポキシシラン、２−（メタ）アクリロキシエチルジプロポキシシラン、３−（メタ）アクリロキシプロピルトリメトキシシラン、３−（メタ）アクリロキシプロピルメチルジメトキシシラン、（メタ）アクリロキシプロピルジメチルメトキシシラン、３−（メタ）アクリロキシプロピルトリエトキシシラン、３−（メタ）アクリロキシプロピルメチルジエトキシシラン、３−（メタ）アクリロキシプロピルジエトキシシシラン、３−（メタ）アクリロキシプロピルトリプロポキシシラン、３−（メタ）アクリロキシプロピルメチルジプロポキシシラン、３−（メタ）アクリロキシプロピルジプロポキシシラン等が挙げられる。
なお、上記化合物は、使用に際して単独若しくは混合物として用いることができる。
このうち、入手が容易である点や、ホスホリルコリン類似基単量体との重合性に優れている点などから、３−メタクリロキシプロピルトリメトキシシラン（３−ＭＰＭＳ）｝が好ましい。
【００８０】
共重合体（Ｂ）は、上記一般式（１１）で示されるホスホリルコリン類似基含有単量体（ｂ１）由来のホスホリルコリン類似基を分子内に有している。このホスホリルコリン類似基は、上述したように、生体膜の構成成分の１つであるリン脂質極性基（ホスホリルコリン基）と類似した構造をしているため、優れた生体適合性を示し、生体成分との相互作用が極めて小さい。
【００８１】
また、本発明の共重合体（Ｂ）は、上記一般式（１２）で示される有機ケイ素基含有単量体（ｂ２）由来の有機ケイ素基を分子内に有している。この有機ケイ素基は、加水分解性のオキシアルキレン基を分子内に有しているため、水中で加水分解してシラノール基（Ｓｉ−ＯＨ）を形成する。このシラノール基は不安定であるため、例えばガラスといった表面にシラノール基を有する基材（以下、シラノール基含有基材という）のシラノール基と脱水反応を起こし、安定なシロキサン結合（Ｓｉ−Ｏ−Ｓｉ）を形成する。また、共重合体（Ｂ）のシラノール基は、時間の経過と共に他の重合体のシラノール基や分子内の他のシラノール基と部分的に縮合し、重合体分子間あるいは重合体分子内で安定な架橋構造を形成する。
【００８２】
従って、シラノール基含有基材の表面に存在するシラノール基とのシロキサン結合により共重合体はシラノール基含有基材表面に強固に結合して膜表面から剥離しにくくなる。
また、共重合体（Ｂ）は、上述したように重合体分子内および分子間で安定した架橋構造を形成している。このような架橋構造により、シラノール基含有基材表面にホスホリルコリン類似基が密に集合した表面層を形成するため、溶媒中のタンパク質などの有機物がシラノール基含有基材表面に付着しにくくなる。更に、溶媒への溶解度が小さく溶媒中へ溶出しにくくなり、長期にわたって安定してシラノール基含有基材表面を被覆する。
従って、このような共重合体を含むファウリング防止材で表面処理されたシラノール基含有基材は、試料中に含まれる生体分子のシラノール基含有基材表面への非特異的な吸着を効率的に防止することが可能となる。
【００８３】
上記した各単量体（ｂ１），（ｂ２）は、いずれも（メタ）アクリロイル基を分子内に有している。このため、他の（メタ）アクリロイル基との重合体の形成が容易であり、重合開始剤の濃度や反応時間といった条件を調整することで、所望の重量分子量を有する重合体を比較的容易に合成することができる。
【００８４】
共重合体（Ｂ）としては、原料の入手容易性などの理由により、特に、ホスホリルコリン類似基含有単量体（ｂ１）としてＭＰＣ、有機ケイ素基含有単量体（ｂ２）として３−ＭＰＭＳの組み合わせにより合成される共重合体が好ましい。具体的には、下記一般式（４）
【化１８】
2006322717.tif 000016
（式中、ｐとｑは各構成単位の割合を示し、ｐは０．７５から０．９９、ｑは０．０１から０．２５の範囲であり、ゲルパーミエーションクロマトグラフにより標準ポリエチレングリコールを用いて換算した重量平均分子量が１０，０００から１，０００，０００の範囲である。）で示される共重合体が好ましい。
【００８５】
ホスホリルコリン類似基含有単量体（ｂ１）の共重合体中での含有割合ｐは、モル分率で０．７５〜０．９９であればよい。なお、この場合、有機ケイ素基含有単量体（ｂ２）の含有割合ｑは、０．０１〜０．２５となる。
特に、ホスホリルコリン類似基含有単量体（ｂ１）の共重合体中での含有割合ｐがモル分率で０．８〜０．９７の範囲が好ましい。ホスホリルコリン類似基含有単量体（ｂ１）のモル分率が０．７５以下ではシラノール基の反応密度が高くなり、シラノール基の縮合による架橋構造が密になるため、溶媒中で不溶となり好ましくない。
また、共重合体中のホスホリルコリン類似基の含有割合が低いため、シラノール基含有基材表面への生体成分の非特異的吸着を防止する効率が損なわれ好ましくない。
【００８６】
一方、ホスホリルコリン類似基含有単量体（ｂ２）の含有割合ｐが、モル分率で０．９９以上では、有機ケイ素基含有単量体（ｂ２）の共重合体中での含有割合が低くなるため、シラノール基とシラノール基含有基材表面の水酸基とのシロキサン結合が形成されにくくなったり、シラノール基の縮合による安定な架橋構造が形成されにくくなったりするため好ましくない。
【００８７】
また、共重合体（Ｂ）の重量平均分子量は、特に限定されないが、好ましくは、ゲルパーミエーションクロマトグラフにより標準ポリエチレングリコールを用いて換算した重量平均分子量が１０，０００〜１，０００，０００であればよい。より好ましくは、１００，０００〜８００，０００である。重合体の重量平均分子量が１０，０００より少ないと、溶媒への溶解度が大きくなるため好ましくない。一方、重量平均分子量が１，０００，０００より多いと、溶媒への溶解性が低下しすぎることがあるため好ましくない。
【００８８】
ホスホリルコリン類似基含有単量体（ｂ１）と有機ケイ素基含有単量体（ｂ２）の共重合体の種類としては、上述の炭化水素基含有単量体とホスホリルコリン類似基含有単量体の重合の場合と同様に、ランダム共重合体，ブロック共重合体，グラフト共重合体など、公知の重合体のいずれであってもよい。各単量体の重合は、溶液重合，乳化重合，懸濁重合等の公知の方法を用いて行われる。この際、必要に応じて重合系を、窒素，アルゴン等の不活性ガスで置換して、あるいはこの不活性ガスの雰囲気下において重合温度０〜１００℃、重合時間１０分〜４８時間の重合条件でラジカル重合させる方法等により調製する事ができる。
【００８９】
重合に際しては、上述の共重合体（Ａ）の場合で列挙した各種の重合開始剤を用いることが可能である。また、重合温度などの条件についても同様の条件に設定することが可能である。
更に、得られた共重合体（Ｂ）の精製は、再沈殿法，透析法，精密濾過法，限外濾過法など一般的な精製方法により行うことができる。
【００９０】
上記共重合体（Ｂ）を溶解する溶媒としては、共重合体（Ａ）の場合と同様に、メタノール，エタノール，イソプロパノールなどのアルコール類が挙げられる。また、２種類以上の溶媒を混合した混合溶媒を使用することも可能である。混合溶媒としては、ジメチルホルムアミド，ジメチルスルオキシド，アセトニトリル，ジオキサン，アセトン，メチルエチルケトン，酢酸エチル，テトラヒドロフラン，Ｎ，Ｎ−ジメチルアセトアミド，Ｎ−メチル−２−ピロリドン等の有機溶剤とアルコールとの混合物等が挙げられる。
【００９１】
共重合体（Ｂ）は、前述したようにシラノール基含有基材の表面のシラノール基とシロキサン結合を形成して安定した表面層を形成する。シラノール基含有基材の材料としては、表面にシラノール基を有する材料であればよく、例えばホウケイ酸ガラス，石英ガラス，ソーダ石灰ガラスなど公知の材料が挙げられる。
【００９２】
共重合体（Ｂ）をシラノール基含有基材へ吸着させる際には、事前にシラノール基含有基材の表面を研磨したり、洗浄したりするなどして有機物等を取り除いておくことが好ましい。
シラノール基含有基材の表面を研磨する方法としては、目の細かいサンドペーパーで研磨したり、アルミナ粉末やダイヤモンドペーストなどを不織布などに含ませてシラノール基含有基材の表面を擦ったりする方法により行われる。洗浄後は、脱イオン水や純粋などで洗浄溶液を洗い流す。
【００９３】
共重合体（Ｂ）のシラノール基含有基材への結合は、共重合体（Ｂ）を溶解した溶液をシラノール基含有基材の表面に塗布したり、溶液にシラノール基含有基材を浸漬したりするなどの方法により行われる。シロキサン結合の形成反応には、プロトンが必要となるため、反応系中に酢酸，クエン酸，コハク酸，塩酸などから選択される酸を添加する。添加する酸の濃度は１０〜２００μＭである。また、共重合体（Ｂ）とシラノール基含有基材の接触時間は、約５〜３０分程度で十分であるが、例えば２〜５時間程度の長時間行うことで、配向性の高い表面層を形成することが可能となる。
【００９４】
シラノール基含有基材の表面に接触した共重合体（Ｂ）は、シラノール基含有基材表面の水酸基と共重合体（Ｂ）の有機ケイ素基との間で共有結合性のシロキサン結合を形成することで、シラノール基含有基材表面に安定な表面層を形成する。
【００９５】
シラノール基含有基材へ共重合体（Ｂ）を吸着させた後、水などの溶媒でシラノール基含有基材の表面を洗浄して遊離の共重合体（Ｂ）を除去する。洗浄後は水などの溶媒中に浸漬した状態で保存することが可能である。また、必要に応じてシラノール基含有基材表面を乾燥させて保存することもできる。この場合、大気中で自然乾燥させたり、窒素ガスなどの不活性ガス雰囲気で乾燥させたりすることで行うとよい。
【００９６】
（センサチップ）
次に、本発明のセンサチップについて、図を参照しながら説明する。図１は本発明のセンサチップの上面斜視図、図２は本発明のセンサチップの横断面を示した模式図である。図１および図２に示すように、本発明のセンサチップ１は、シラノール基含有基材としてのガラス基板３と、金含有基材としての金電極５を主要な構成要素としている。
なお、本実施形態では、ガラス基板３と金電極５を有するセンサチップの例について記載しているが、本発明の共重合体（Ａ）が適用される金含有基材としてはこのような電極としての用途に限定されず、後述する表面プラズモン共鳴（ＳＰＲ）法における薄膜のように電極以外の用途であってもよい。
【００９７】
センサチップ１の形状は、バイオセンサの分野において一般的に使用される公知の形状である。すなわち、図１に示すように、ガラス基板３は矩形状をした平板部材であり、その表面中央部には方形形状をした金電極５が配設されている。本実施形態において、金電極５はセンサチップの作用電極として機能している。金電極５の厚さは約５０ｎｍで、ガラス基板３の背面に設けられた図示しないリードと接続されており、電極表面に存在する生体分子やメディエータの酸化還元反応によって生じる電流を図示しない測定装置に導出することが可能となっている。
また、図２に示すように金電極５の表面には共重合体（Ａ）が吸着している。また、ガラス基板３の表面には共重合体（Ｂ）が結合している。
【００９８】
本発明の共重合体（Ａ）は、上記一般式（７）で示されるチオール基含有単量体（ａ３）由来のチオール基を分子内に有している。上述したように、チオール基は金含有基材と金‐チオール結合により吸着する性質を有する。従って、共重合体（Ａ）は金含有基材の表面に吸着する性質を有している。以下に、共重合体（Ａ）と金含有基材との吸着反応を、図を示して説明する。
【００９９】
図３は金含有基材の表面での金原子と共重合体（Ａ）のチオール基との吸着反応を示す説明図である。この図に示すように、この共重合体（Ａ）のチオール基は、金含有基材の金原子との間で非共有結合性の金‐チオール結合を形成する（図中点線で示した結合）。この金‐チオール結合により、共重合体（Ａ）は金電極５の表面に吸着して、自己組織化した安定な表面層を形成する。
【０１００】
また、共重合体（Ａ）は、上記一般式（６）で示される活性エステル基含有単量体（ａ２）由来の活性エステル基を分子内に有している。上述したように、活性エステル基はアミノ基を有する生体分子とアミド結合により結合する性質を有する。従って、共重合体（Ａ）は金含有基材の表面に生体分子を固定化する性質を備えている。以下に、共重合体（Ａ）と生体分子との結合反応を、図を示して説明する。
【０１０１】
図４は金含有基材の表面での共重合体（Ａ）と生体分子の結合反応を示す説明図である。この図に示すように、共重合体（Ａ）の活性エステル基は、タンパク質やＤＮＡといった生体分子７のアミノ基と反応して、ウレタン結合を形成する。詳細には、タンパク質のＮ末端側のアミノ基や、リシン，アルギニンといった塩基性アミノ酸由来の側鎖のアミノ基や、ＤＮＡの５'末端をアミノ基で修飾したアミノ修飾ＤＮＡ断片のアミノ基などとウレタン結合を形成する。
従って、本発明の共重合体（Ａ）は、金電極５の表面にタンパク質などの生体分子７を固定化することが可能となる。
【０１０２】
本発明の共重合体（Ａ）は、上述したようにチオール基と活性エステル基を分子内に有しているため、上述のように生体分子をセンサチップの金属表面に固定化することが可能である。更に、共重合体（Ａ）は分子内にホスホリルコリン類似基を有している。このホスホリルコリン類似基は、上述したように生体成分との相互作用が小さいため、生体成分のセンサチップへの非特異的吸着を効率的に防止することができる。
【０１０３】
一方、共重合体（Ｂ）は、上記一般式（１２）で示される有機ケイ素基含有単量体（ｂ２）由来の有機ケイ素基を分子内に有している。従って、共重合体（Ｂ）はシラノール基含有基材の表面に結合する性質を備えている。以下に、共重合体（Ｂ）とシラノール基含有基材との結合反応を、図を示して説明する。
【０１０４】
図５はガラスと共重合体（Ｂ）の結合反応を示す説明図である。この図に示すように、共重合体（Ｂ）の有機ケイ素基は、ガラス基板３の表面の水酸基と反応して、共有結合性のシロキサン結合を形成する。この反応は、上述したようにプロトンの存在下で進行する。
【０１０５】
（センサチップの製造方法）
次に、共重合体（Ａ）および共重合体（Ｂ）を使用してセンサチップを製造する方法について図を参照しながら説明する。
本発明のセンサチップは、上述したように金含有基材の表面に共重合体（Ａ）が吸着しており、シラノール基含有基材の表面に共重合体（Ｂ）がシロキサン結合により結合した構造を有している。このようなセンサチップを製造する方法としては、センサチップ表面の金含有基材周辺を板状のセパレータ部材などで囲繞して、金含有基材領域とシラノール基含有基材領域を区画した後、金含有基材領域を共重合体（Ａ）で、シラノール基含有基材領域を共重合体（Ｂ）で表面処理することにより製造することも可能である。
【０１０６】
しかしながら、この方法では、金含有基材とシラノール基含有基材をセパレータなどで囲繞して両区画に各共重合体を接触させるという手間がかかるため、センサチップ製造に要するコストが高くなる。
以下に説明する本発明のセンサチップの製造方法では、共重合体（Ａ）および共重合体（Ｂ）と基材の材質との反応性の違いを利用して、比較的簡単な方法によりセンサチップを製造することが可能となる。
【０１０７】
図６は本発明のセンサチップの製造方法について示した説明図である。
まず、図６の（ａ）に示すように、未処理のセンサチップ１を準備する。センサチップ１は、ガラス基板３と、このガラス基板３の表面の一部に形成された金電極５を主要な構成要素としている。なお、ガラス基板３および金電極５の表面は、各共重合体で処理する前に、上述したように研磨材などを用いて有機物を除去しておくことが好ましい。
【０１０８】
次に、図６の（ｂ）に示すように、ガラス基板３および金電極５の表面を共重合体（Ｂ）で表面処理して、ガラス基板３と共重合体（Ｂ）の有機ケイ素基との間でシロキサン結合を形成させる。
表面処理の方法は、上述したように共重合体（Ｂ）を含む溶液にセンサチップ１を浸漬したり、溶液をセンサチップ１の表面に塗布したりするなどの方法により行う。次に、酸を溶液中に添加して、ガラス基板３の表面の水酸基と共重合体（Ｂ）の有機ケイ素基との間でシロキサン結合を形成させる。
【０１０９】
シロキサン結合反応が終了したら、図６の（ｃ）に示すように、センサチップ１の表面を水などで洗浄して、未反応の共重合体（Ｂ）を表面から除去する。金電極５の表面では共重合体（Ｂ）は共有結合を形成せず、単に付着しているだけなので、この工程により金電極５の表面の共重合体（Ｂ）は除去される。また、ガラス基板３の表面に残存する未反応の共重合体（Ｂ）も除去される。
【０１１０】
次に、図６の（ｄ）に示すように、ガラス基板３および金電極５の表面を共重合体（Ａ）で表面処理して、金電極５と共重合体（Ａ）のチオール基との間で形成される金‐チオール結合により、金電極５の表面に共重合体（Ａ）を吸着させる。金‐チオール結合は、金電極５の表面に共重合体（Ａ）を含む溶液を接触させることにより自発的に形成される。
【０１１１】
この吸着反応の後に、図６の（ｅ）に示すように、センサチップ１の表面を水などで洗浄して、未反応の共重合体（Ａ）を表面から除去する。
ガラス基板３の表面では共重合体（Ａ）は吸着しておらず、単に付着しているだけなので、この工程によりガラス基板３の表面の共重合体（Ａ）は除去される。また、金電極５の表面に残存する未反応の共重合体（Ａ）も除去される。
上記のように、図６の（ａ）乃至（ｅ）までの工程により、センサチップ１の金電極５の表面に共重合体（Ａ）が吸着しており、ガラス基板３の表面に共重合体（Ｂ）がシロキサン結合により結合したセンサチップ１を製造することが可能となる。センサチップ１をこの状態で乾燥させて保存しておき、必要に応じて生体分子を固定化することも可能である。
【０１１２】
続いて、図６の（ｆ）に示すように、生体分子７を固定化する工程を行う。生体分子７としては、上述したようにタンパク質やＤＮＡなど各種生体分子が挙げられる。本工程では、共重合体（Ａ）の活性エステル基と生体分子のアミノ基との間の反応によりアミド結合が形成されることで、生体分子７が共重合体（Ａ）を介して金電極５の表面に固定化される。なお、温度やｐＨなどの反応条件は上述したとおりである。
【０１１３】
このように、本発明の製造方法によれば、金電極５周辺をセパレータなどで囲繞してガラス基板３および金電極５の両区画に各共重合体をそれぞれ接触させるという手間を必要とせず、ガラス基板３および金電極５を含むセンサチップ１の表面全体を共重合体（Ｂ）、共重合体（Ａ）の順に表面処理するという簡単な方法により、センサチップを製造することが可能となる。
【０１１４】
本発明のセンサチップは、上述のように生体分子がセンサチップの金含有基材表面に固定化されているとともに、シラノール基含有基材にも可能であるとともに、生体成分のセンサチップへの非特異的吸着を効率的に防止することができる。従って、本発明のセンサチップは、化学工学，生命工学，環境，医療などの幅広い分野において、金を材料とする基材の表面に生体分子を固定化して所定の被測定対象を測定するバイオセンサなどの用途に用いることが可能である。
このような用途の具体例としては、例えば、酵素センサ，免疫センサ，表面プラズモン共鳴バイオセンサ，水晶振動子マイクロバランスバイオセンサといった各種バイオセンサやＤＮＡチップ，分子プローブ，金コロイドなどが挙げられる。
【０１１５】
酵素センサは、酵素反応を利用したセンサである。一般的に、酵素は特定の基質とのみ反応する基質特異性を有している。このため、酵素をセンサ素子として利用することで、特定の物質を高感度に検出・測定することが可能になる。
酵素センサの具体例としては、先に挙げた果糖（フルクトース）濃度センサ，グルコースセンサ，尿素センサなどが挙げられる。
【０１１６】
グルコースセンサは、酵素としてグルコースオキシダーゼを用いて、血液や食品などの試料中のグルコースを検出・測定するセンサである。グルコースオキシダーゼは、基質であるグルコースを酸化してグルコノラクトンと過酸化水素を生成する。グルコースセンサは、この酸化反応の過程で減少する酸素の量、あるいは増加する過酸化水素の量を酸素電極などで直接モニタリングすることで、試料中のグルコース濃度を測定する。
あるいは、測定溶液中にベンゾキノンなどのメディエータを加えておき、過酸化水素とメディエータとの間で酸化還元反応を生じさせ、生成する酸化型のメディエータを電極で還元することによりメディエータ濃度を測定する。そして、測定されたメディエータ濃度から、試料中のグルコース濃度を測定することも可能である。
【０１１７】
尿素センサは、酵素としてウレアーゼを用いて、尿などの試料中の尿素を検出・測定するセンサである。ウレアーゼは、基質である尿素を加水分解して炭酸とアンモニアを生成する。尿素センサは、アンモニアの増加に伴う水素イオン濃度の減少を、ｐＨメータなどでモニタリングすることにより、試料中の尿素濃度を測定する。あるいは、上述のグルコースセンサと同様に、メディエータを介して間接的に尿素濃度を測定する。
【０１１８】
本発明の共重合体（Ａ）は、上記各種酵素のアミノ基とウレタン結合により結合する一方、センサの素子であるセンサチップの基材である金含有基材と金‐チオール結合により吸着する。従って、各種の酵素を金含有基材の表面に固定化することが可能となる。
【０１１９】
また、免疫センサは、抗体の抗原認識能を利用したセンサである。抗体は、特定の抗原を認識して特異的に結合する性質を有している。このため、免疫センサとして利用することで、特定の物質を高感度に検出・測定することが可能となる。
【０１２０】
免疫センサは、測定対象となる抗体である免疫グロブリンを検出素子として固定化した構造を備えている。免疫グロブリンは、抗原のエピトープと結合する領域である可変ドメインと、それ以外の定常領域とから構成される。本発明の共重合体（Ａ）は、主として定常領域のアミノ基とウレタン結合する。
免疫センサでの測定対象の検出方法としては、表面プラズモン共鳴（ＳＰＲ）を利用した方法や、水晶振動子マイクロバランス（ＱＣＭ）を利用した方法など、公知の方法で検出することが可能である。
【０１２１】
表面プラズモン共鳴（ＳＰＲ）法は、金などの光反射性の高い薄膜を蒸着したプリズムにレーザ光を照射して、レーザ光の入射角を変化させて反射光強度の減衰をモニタリングすることで、薄膜表面で起こる反応を検出する方法である。
【０１２２】
水晶振動子マイクロバランス（ＱＣＭ）法は、金などの電極を配した水晶振動子の電極表面に物質が付着すると、付着量に応じて共振周波数が変化する現象を利用して、試料中の所定の物質を検出したり、濃度を測定したりする方法である。
【０１２３】
上記いずれの方法でも、本発明の共重合体（Ａ）を介して金の表面にモノクローナル抗体を担持させ、所定の抗原と反応させることで、試料中の所定の分子を高精度で検出したり、濃度を測定したりすることが可能となる。
【０１２４】
ＤＮＡチップは、金などの基材の表面に所定のＤＮＡ断片が結合したマイクロアレイを複数備えた基板である。ＤＮＡチップは医療，化学，生命工学などの幅広い分野で利用される。
例えば、発がん性遺伝子を検出するＤＮＡチップでは、発がん性遺伝子と相補的な塩基配列を有するプローブＤＮＡを本発明の共重合体（Ａ）を介して電極としての金含有基材の表面に結合しておく。そして、血液などの試料をＤＮＡチップに接触させて、目的遺伝子をコードするＤＮＡとプローブＤＮＡをハイブリダイズさせる。更に、二本鎖ＤＮＡにインターカレートする酸化還元物質をＤＮＡチップに導入する。試料中に目的遺伝子が含まれる場合には、目的遺伝子をコードするＤＮＡとプローブＤＮＡとが相補的に結合するため、酸化還元物質がインターカレートされるため、電極表面での酸化還元物質の濃度が低くなる。
【０１２５】
一方、試料中に目的遺伝子が含まれない場合には、目的遺伝子をコードするＤＮＡとプローブＤＮＡとが相補的に結合しないため、酸化還元物質がインターカレートされず、電極表面の酸化還元物質の濃度が上記ハイブリダイズする場合と比較して高くなる。
従って、電極で酸化還元物質の濃度を測定することで、目的遺伝子の有無やその含有量を測定することが可能となる。
【０１２６】
ＤＮＡチップは、このような発ガン性遺伝子や肥満遺伝子などの遺伝子解析や、遺伝子組み換え作物などの検査、目的遺伝子をターゲットとした薬剤のスクリーニングといった目的に幅広く使用される。
その他、本発明の共重合体（Ａ）は、分子プローブや金コロイドなどの金を材料とする基材に生体分子を固定化する目的で使用することも可能である。
すなわち、本発明の共重合体（Ａ）の用途は上記各種バイオセンサに限定されず、金を材料とする基材に生体分子を固定化するあらゆる用途に適用することが可能である。
【実施例】
【０１２７】
以下に、実施例を用いて本発明の内容をより具体的に説明する。なお、以下に説明する材料，部材，配置等は、本発明を限定するものではなく、本発明の趣旨に沿って各種改変することができることは勿論である。
本例では、共重合体（Ａ）を構成する単量体のうち、ホスホリルコリン類似基含有単量体（ａ１）として２−（メタクリロイルオキシ）エチル−２−トリメチルアンモニオ）エチルホスフェート（以下、ＭＰＣ）、活性エステル基含有単量体（ａ２）として２−（メタ）アクリロイルオキシエチル−ｐ−ニトロ安息香酸エステル（以下、ＭＮＢ）、チオール基含有単量体（ａ３）として２−[（２−メルカプトエチル）カルボニルオキシ]エチル（メタ）アクリレート（以下、２−ＭＥＥ）を構成単位とする上記一般式（２）の共重合体を使用した。
【０１２８】
また、共重合体（Ｂ）を構成する単量体のうち、ホスホリルコリン類似基含有単量体（ｂ１）としてＭＰＣ、有機ケイ素基含有単量体（ｂ２）として３−メタクリロキシプロピルトリメトキシシラン（以下、３−ＭＰＭＳ）を構成単位とする上記一般式（４）の重合体を使用した。
また、生体分子としてグルコースオキシダーゼを固定化したグルコースセンサに、本発明のセンサチップを適用した例について説明する。
【０１２９】
（共重合体（Ａ）の合成例）
共重合体（Ａ）の合成は、ＭＰＣとＭＮＢとのモル比が８０：２０の中間体を合成し、その後に、この中間体にシステアミンを反応させることで行った。
具体的には、まず、粉末状のＭＰＣ（日本油脂株式会社製）を２．４ｇ、ＭＮＢ０．８９ｇを、エタノールを重合溶媒として１．０ｍｏｌ／ｌとなるように溶解して、３０ｍｌの反応溶液を作成した。
【０１３０】
続いて、この反応溶液を１００ｍｌの三口フラスコに入れて、重合開始剤としてアゾビスイソブチロニトリル（関東化学株式会社製）を０．５ｍＭとなるように溶解させたのち、溶液中にアルゴンガスを２００ｍｌ／ｍｉｎで１０分間導入してアルゴン置換を行った。その後、反応溶液をオイルバス中で６５℃、５時間反応させることで、中間体（ＭＰＣ−ＭＮＢ二元共重合体）を合成した。
【０１３１】
上記合成反応の後、ＭＰＣ−ＭＮＢ二元共重合体を含む溶液２０ｍｌ中に、粉末状のシステアミン塩酸塩（東京化成株式会社製）を１０ｍｍｏｌ／ｌとなるように溶解させて、４℃、１２時間反応させることで、ＭＰＣ−ＭＮＢ二元共重合体の活性エステル基（ｐ−ニトロフェニルエステル基）とシステアミンのアミノ基を反応させた。
【０１３２】
上記合成反応で得られた反応溶液５０ｍｌを、阻止分子量３，５００の１２０ｍｌ透析チューブ（ＰＩＥＲＣＥ社製、ＳｎａｋｅＳｋｉｎ、Ｐｌｅａｔｅｄ  Ｄｉａｌｙｓｉｓ  Ｔｕｂｉｎｇ）に入れ、純水（電気抵抗率２×１０６Ω・ｃｍ）５０００ｍｌを入れたガラス容器中に浸漬してマグネチックスターラーを用いて２５℃で４８時間撹拌して透析を行い、反応溶液中の未反応の単量体であるＭＰＣ，ＭＮＢと、システアミン、および重合開始剤を除去した。
続いて、０．１Ｎの塩酸２ｍｌを添加した純水５０００ｍｌを入れたガラス容器中で、２５℃で７２時間撹拌して再度透析を行った。その後、透析チューブから試料を回収して２００ｍｌ用凍結乾燥用フラスコに入れ、凍結乾燥機（東京理化器械株式会社製、ＦＤＵ−１１００）で４８時間真空状態にて凍結乾燥を行うことで溶媒を除去して淡黄色の粉末を乾燥重量で１．２ｇ得た。
【０１３３】
上記合成例で得られた共重合体（Ａ）について、１）ホスホリルコリン類似基含有単量体（ａ１）構造単位のモル分率、２）活性エステル基含有単量体（ａ２）構造単位のモル分率、３）チオール基含有単量体（ａ３）構造単位のモル分率の測定を行った。
１）〜３）共重合体（Ａ）中の各単量体構造単位のモル分率については、仕込み組成中のモル分率と、合成した重合体中のモル分率の両方を算出した。共重合体（Ａ）中のモル分率は、リンの定量試験により算出した。
その結果、各単量体構成単位のモル分率は、単量体（ａ１）：単量体（ａ２）：単量体（ａ３）＝８０：１０：１０であった。
【０１３４】
続いて、重量平均分子量（Ｍｗ）を測定した。重量平均分子量（Ｍｗ）は、得られた共重合体（Ａ）をゲル浸透クロマトグラフィー（ＧＰＣ）で測定することで行った。カラムとしてＡＷＭ−Ｈ（東ソー株式会社製）、溶出溶媒として０．１５ｍｏｌ／ｌリン酸緩衝液、標準試料としてポリエチレングリコール（東ソー株式会社製、ＴＳＫ  Ｓｔａｎｄａｒｄ）を溶解した０．１５ｍｏｌ／ｌのリン酸緩衝液を使用した。重量平均分子量（Ｍｗ）の計算は、日本分光社製クロマトデータ処理用プログラム  ＪＡＳＣＯ−ＢＯＲＷＩＮを使用した。カラムに試料５０μｌを充填し、溶出溶媒を流速０．５ｍｌ／ｍｉｎで連続導入して測定を行った。
その結果、重合平均分子量（Ｍｗ）は、４．０×１０４であった。
【０１３５】
更に、分子量分布（重量平均分子量／数平均分子量（Ｍｗ／Ｍｎ））を測定した。分子量分布についても、上記Ｍｗの測定と同様に、ＧＰＣにより測定した。数平均分子量については、上述の重量平均分子量と同様にＧＰＣより測定した。
その結果、分子量分布は２．４であった。
【０１３６】
（共重合体（Ｂ）の合成）
共重合体（Ｂ）の合成は、ＭＰＣと３−ＭＰＭＳを原料として行った。
具体的には、まず粉末状のＭＰＣ（日本油脂株式会社製）８．０ｇ、粉末状の３−ＭＰＭＳ（信越シリコーン株式会社製）０．９ｇをそれぞれエタノール５ｍｌに溶解した後、エタノール重合溶媒中に９ｍｏｌ：１ｍｏｌのモル比となるように混合して、６０ｍｌの反応溶液を作成した。
【０１３７】
続いて、この反応溶液を２００ｍｌの三口フラスコに入れて、重合開始剤としてアゾビスイソブチロニトリル（関東化学株式会社製）５０ｍｇを添加し、溶液中に窒素ガスを２００ｍｌ／ｍｉｎで５分間導入して窒素置換を行った後に封管した。その後、反応溶液をオイルバス中で６０℃、２時間反応させることで、重合反応を行った。常温に冷却後、開管して２０００ｍｌのガラス容器中に入れたエーテルとクロロホルムの混合溶液（体積比７：３）１０００ｍｌを用いて再沈殿を行った。その後、一晩減圧乾燥を行って得られたものをもう一度エタノール２０ｍｌに溶解させて同じ条件で再沈殿を行い、次いで一晩減圧乾燥を行って目的の共重合体を得た。
【０１３８】
上記合成例で得られた共重合体（Ｂ）について、１）ホスホリルコリン類似基含有単量体（ａ１）構造単位のモル分率、２）チオール基含有単量体（ｂ２）構造単位のモル分率の測定を行った。測定方法は、上記共重合体（Ａ）で行った方法と同様である。
その結果は、各単量体構成単位のモル分率は、単量体（ｂ１）：単量体（ｂ２）＝０．８８：０．１２であった。
【０１３９】
続いて、重量平均分子量（Ｍｗ）および分子量分布（重量平均分子量／数平均分子量（Ｍｗ／Ｍｎ））を測定した。これらの測定方法についても、上記共重合体（Ａ）と同様の方法で行った。
その結果、重合平均分子量（Ｍｗ）は、２．０×１０４であった。また、分子量分布は２．０であった。
【０１４０】
（マイクロチップの製造）
上記合成例で得られた共重合体（Ａ）および共重合体（Ｂ）を用いてセンサチップを製造した。
センサチップは、矩形状のシラノール基含有基材の表面の所定の区画に、厚さ約５０ｎｍの金で形成された金含有基材が積層した構造となっているものを使用した。
まず、上記合成例で得られた粉末状の共重合体（Ｂ）を９５％エタノールに溶解して、０．２ｗｔ％とした。続いて、このエタノール溶液を入れたガラス容器中に、シラノール基含有基材および金含有基材の両方が完全に浸るようにセンサチップを浸漬した。続いて、１％酢酸溶液を１０μｌ添加して、７０℃で２時間反応を行った。
反応の後、センサチップを溶液中から引き上げて、センサチップの表面を純水で洗い流すことにより洗浄を行い、金含有基材表面に付着した共重合体（Ｂ）や、未反応の共重合体（Ｂ）をセンサチップ表面から除去した。
【０１４１】
次に、上記合成例で得られた粉末状の共重合体（Ａ）を９５％エタノールに溶解して、０．２ｗｔ％とした。続いて、このエタノール溶液を入れたガラス容器に、シラノール基含有基材および金含有基材の両方の領域が完全に浸るようにセンサチップを浸漬して、２５℃で５分間で吸着反応を行った。
反応の後、センサチップをエタノール溶液中から引き上げて、センサチップの表面を純水で洗い流すことにより洗浄を行い、シラノール基含有基材表面に付着した共重合体（Ａ）や、未反応の共重合体（Ａ）を除去した。
【０１４２】
（生体分子の金含有基材への固定化）
続いて、金含有基材へ共重合体（Ａ）を吸着させたセンサチップに、生体分子であるグルコースオキシダーゼを反応させることで、金含有基材表面へグルコースオキシダーゼを固定化させた。
まず、ｐＨ７．４の０．１５ｍＭリン酸緩衝液にグルコースオキシダーゼ（シグマ社製）を１ｍｇ／ｍｌとなるように混合して、酵素溶液を作成した。続いて、共重合体（Ａ）を金含有基材の表面に吸着させたセンサチップをこの酵素溶液に浸漬して、ｐＨ７．６、反応温度４℃で２４時間反応させた。反応の後、０．１５ｍＭリン酸緩衝液でセンサチップの表面を洗浄して、未反応のグルコースオキシダーゼをセンサチップ表面から除去した。
【０１４３】
（グルコースセンサの性能試験）
作成したグルコースセンサチップを電流測定器にセットし、グルコース濃度０〜５００ｍＭまで変化させた溶液中にセンサチップを浸漬して、電流測定器で電流値を測定した。その結果、グルコース濃度と電流値との間に良好な直線性が得られた。
【図面の簡単な説明】
【０１４４】
【図１】本発明のセンサチップの上面斜視図である。
【図２】本発明のセンサチップの横断面を示した模式図である。
【図３】金含有基材の表面での金原子と共重合体（Ａ）のチオール基との吸着反応を示す説明図である。
【図４】金含有基材の表面での共重合体（Ａ）と生体分子の結合反応を示す説明図であるである。
【図５】シラノール基含有基材の表面でのガラスと共重合体（Ｂ）の結合反応を示す説明図である。
【図６】本発明のセンサチップの製造方法を示した説明図である。
【符号の説明】
【０１４５】
１    センサチップ
３    ガラス基板（シラノール基含有基材）
５    金電極（金含有基材）
７    生体分子
Ａ    共重合体（Ａ）
Ｂ    共重合体（Ｂ）
【図１】
2006322717.tif 000021
【図２】
2006322717.tif 000022
【図３】
2006322717.tif 000023
【図４】
2006322717.tif 000024
【図５】
2006322717.tif 000025
【図６】
2006322717.tif 000026